(57)【要約】【課題】出力特性及びサイクル寿命が良好なアルカリ二次電池用正極及びアルカリ二次電池を提供する。【解決手段】アルカリ二次電池用正極１０は、金属製の基材１１と、基材１１の片面又は両面に設けられ、正極活物質、及びバインダー樹脂を含む正極合材層１３とを積層してなり、ラジカル捕捉剤を、このラジカル捕捉剤を除く正極合材層１３全体１００質量部に対して０．０１質量部以上５質量部以下含有する。【選択図】図１
2019160518.tif 000002
【特許請求の範囲】
【請求項１】
金属製の基材と、
前記基材の片面又は両面に設けられ、正極活物質、ラジカル捕捉剤、及びバインダー樹脂を含む正極合材層とを積層してなり、
前記ラジカル捕捉剤を、前記ラジカル捕捉剤を除く前記正極合材層全体１００質量部に対して０．０１質量部以上５質量部以下含有することを特徴とするアルカリ二次電池用正極。
【請求項２】
前記ラジカル捕捉剤の含有量が、前記バインダー樹脂１００質量部に対して０．０１質量部以上２０．０質量部以下である請求項１に記載のアルカリ二次電池用正極。
【請求項３】
前記ラジカル捕捉剤の分布が、前記正極合材層の表層側よりも基材側のほうが密とされた請求項１又は２に記載のアルカリ二次電池用正極。
【請求項４】
前記活物質が水酸化ニッケルである請求項１〜３のいずれか一項に記載のアルカリ二次電池用正極。
【請求項５】
前記ラジカル捕捉剤がヒンダードアミンである請求項１〜４のいずれか一項に記載のアルカリ二次電池用正極。
【請求項６】
前記正極合材層に第１導電性材料が含まれ、該第１導電性材料１００質量部に対する前記ラジカル捕捉剤の含有量が０．０１質量部以上２０．０質量部以下である請求項１〜５のいずれか一項に記載のアルカリ二次電池用正極。
【請求項７】
第１導電性材料がカーボンである請求項６に記載のアルカリ二次電池用正極。
【請求項８】
前記基材と、前記正極合材層との間に導電性を有するプライマー層が設けられる請求項１〜７のいずれか一項に記載のアルカリ二次電池用正極。
【請求項９】
前記プライマー層１００質量部に対する前記ラジカル捕捉剤の含有量が０．０１質量部以上１０．０質量部以下である請求項１〜８のいずれか一項に記載のアルカリ二次電池用正極。
【請求項１０】
前記基材の厚みが６μｍ以上３０μｍ以下である請求項１〜９のいずれか一項に記載のアルカリ二次電池用正極。
【請求項１１】
前記基材がニッケルめっき鋼鈑である請求項１〜１０のいずれか一項に記載のアルカリ二次電池用正極。
【請求項１２】
請求項１〜１１のいずれか一項に記載のアルカリ二次電池用正極と、
負極と、
セパレータとを有することを特徴とするアルカリ二次電池。
【請求項１３】
前記負極が水素吸蔵合金、カドミウム、又は亜鉛を含む請求項１２に記載のアルカリ二次電池。
【発明の詳細な説明】
【技術分野】
【０００１】
本発明は、アルカリ二次電池用正極及びアルカリ二次電池に関する。
【背景技術】
【０００２】
近年、デジタルカメラや携帯電話のような小型携帯型電子機器が広く用いられるようになってきた。これらの電子機器には、容積を最小限にし、かつ質量を軽くすることが常に求められてきており、搭載される電池においても、小型、軽量かつ大容量の電池の実現が求められている。一方、バスやトラック等に搭載する大型二次電池においても、従来の鉛蓄電池に代えて、軽量で高出力性能を有する大型二次電池の実現が望まれている。
そのような要求に応えるため、ニッケル水素二次電池などのアルカリ二次電池やリチウムイオン電池などの非水系二次電池の開発が活発に行われている。そして、電池の高性能化を実現するため、電極の改良が検討されている。
【０００３】
ところで、変電所、自動車、電車等に用いられるニッケル水素二次電池には、従来の乾電池や携帯機器等に用いられるものに比べて、高出力、高電圧及び高容量が要求される。そのため、大型のものを使用する必要がある。車両にニッケル水素二次電池を搭載した場合、ブレーキ時に生じる回生電力を搭載されたニッケル水素二次電池に蓄えておき、車両の動力源として使用することができる。そのため、車両の運行エネルギー効率を高めることができる。ここで、回生電力をニッケル水素二次電池に充電する際には、大電流で急速充電する必要がある。他方、ニッケル水素二次電池を利用して車両を駆動する際には、大電流で急速放電する必要がある。
一般に、ニッケル水素二次電池をはじめとする各種アルカリ二次電池の多くは有機バインダーにより活物質を基材に結着させている（例えば、非特許文献１参照）。
【先行技術文献】
【非特許文献】
【０００４】
【非特許文献１】田村英雄監修、「電子とイオンの機能化学シリーズ  Ｖｏｌ．１  今注目されているニッケル−水素二次電池の全て」、株式会社エヌ・ティー・エス
【発明の概要】
【発明が解決しようとする課題】
【０００５】
しかしながら、有機バインダーは、電池反応に伴う酸素発生により酸化されやすいため、充放電サイクルを繰り返すうちに、酸化劣化により活物質の脱落や導電ネットワークの崩壊が生じ、電池容量や出力が低下する可能性があった。
これに対し、樹脂に酸化防止剤を添加することで酸化反応を抑制することができるが、一度反応すると機能しなくなるため少量では長期的な持続効果が期待できず、多量に添加すると電気抵抗が増加してしまうことがある。すなわち、出力特性及びサイクル寿命の向上に改善の余地があった。
【０００６】
本発明は、上記事情に鑑みてなされたものであり、電池反応を損なうことなく、かつ電気抵抗を高めることなく、出力特性及びサイクル寿命が良好なアルカリ二次電池用正極及びアルカリ二次電池を提供することを目的とする。
【課題を解決するための手段】
【０００７】
上記課題を解決するための本発明の一態様のアルカリ二次電池用正極は、金属製の基材と、
上記基材の片面又は両面に設けられ、正極活物質、ラジカル捕捉剤、及びバインダー樹脂を含む正極合材層とを積層してなり、
上記ラジカル捕捉剤を、上記ラジカル捕捉剤を除く上記正極合材層全体１００質量部に対して０．０１質量部以上５質量部以下含有する。
上記正極合材層にはさらに第１導電性材料が含まれていてもよい。
さらに、上記基材と上記正極合材層との間には、プライマー層が設けられてもよい。このプライマー層は、平均粒径１μｍ以上５０μｍ以下かつアスペクト比１０以上１００以下の第２導電性材料を含んでもよい。また、このプライマー層の厚みが１μｍ以上２０μｍ以下であってもよい。また、第２導電性材料の形状は、葉状又は繊維状であってもよい。また、第２導電性材料は、グラファイトであってもよい。さらに、上記プライマー層及び上記正極合材層には水系樹脂が含まれてもよい。この水系樹脂は、水溶性型樹脂を含み、上記正極合材層に含まれる水系樹脂がエマルション型樹脂を含んでもよい。加えて、上記エマルション型樹脂のガラス転移温度は−２０℃以上２０℃以下であることが好ましい。
【０００８】
また、上記課題を解決するための本発明の一態様のアルカリ二次電池は、
金属製の基材と、
上記基材の片面又は両面に設けられ、正極活物質、ラジカル捕捉剤、及びバインダー樹脂を含む正極合材層とを積層してなり、
上記ラジカル捕捉剤を、上記ラジカル捕捉剤を除く上記正極合材層全体１００質量部に対して０．０１質量部以上５質量部以下含有する正極と、
負極と、
セパレータとを有する。
【発明の効果】
【０００９】
本発明の一態様によれば、出力特性及びサイクル寿命が良好なアルカリ二次電池用正極及びアルカリ二次電池を提供することができる。
【図面の簡単な説明】
【００１０】
【図１】アルカリ二次電池用正極の一実施形態の構成を示す斜視図である。
【図２】アルカリ二次電池用正極の他の実施形態の構成を示す斜視図である。
【発明を実施するための形態】
【００１１】
以下、本発明の一実施形態について、図面を参照して説明する。
以下の詳細な説明では、本発明の実施形態について、完全な理解を提供するように、特定の細部について記載する。しかしながら、かかる特定の細部が無くとも、一つ以上の実施形態が実施可能であることは明確である。また、図面を簡潔なものとするために、周知の構造及び装置を、略図で表す場合がある。
【００１２】
（アルカリ二次電池用正極）
図１に示すように、本実施形態のアルカリ二次電池用正極１０は、基材１１と、その両面に形成された正極合材層１３Ａ，１３Ｂとを有する。ここで、正極合材層１３は、基材１１の片面又は両面に設けられればよく、アルカリ二次電池用正極１０の構成としては、基材１１の片面だけに、正極合材層１３が積層された態様でもよい。すなわち、アルカリ二次電池用正極１０は、基材１１と、基材１１の片面又は両面に設けられた正極合材層１３が少なくとも積層してなる。なお、正極合材層１３は、基材１１の片面又は両面に第１導電性材料が含まれた合材インキが塗工されることによって形成される。
【００１３】
＜基材＞
基材１１は、可撓性を備えた金属製の板状部材である。基材１１は、例えば、金属を薄く打ち延ばした箔状集電体や、発泡ニッケルや、多孔質体構造による凹凸を有するものや、二次元構造で孔加工を有するもの（例えばパンチングプレート）が挙げられる。
【００１４】
［基材の材質］
基材１１の材質としては、アルカリ電解液耐性の観点から、ニッケルが好ましい。また、コストの観点から、鉄材質の表面を電解液による腐食防止のためにニッケルメッキしたものが好ましい。
基材１１には、正極合材層１３を構成する合材インキを塗工するために表面が平滑な平板状の箔が用いられる。
【００１５】
［基材の厚み］
また、基材１１の厚みは、例えば、６μｍ以上３０μｍ以下であることが好ましい。基材１１の厚みが６μｍ以上になると、基材１１自身の強度がより向上し、塗工及びプレス加工時に電極の破損が生じにくくなる。また、基材１１の厚みが３０μｍ以下であれば、基材１１自身の強度を適切にしやすく、塗工時の基材１１の巻き取りがより容易になる。具体的には、基材１１の厚みを、例えば６μｍ以上３０μｍ以下とすることで、正極をプレスした際（例えばロールギャップ０、プレス圧５ｔ）の表面状態としてシワや剥離が目視で確認できない程度の耐久性を付与することができる。なお、基材１１として、例えば、二次元構造で孔加工を有するものを採用した場合には、その開口密度に応じて、製造上破断せず、表面状態としてシワや剥離が目視で確認できない程度の耐久性を有する限りにおいて上記範囲の上限を超えることがある。
【００１６】
［ニッケルメッキの厚み］
上述したように、基材１１としてニッケルメッキしたものを用いる場合、ニッケルメッキの厚みは、０．１μｍ以上５μｍ以下であることが好ましく、０．２μｍ以上３μｍ以下がより好ましい。ニッケルメッキの厚みが、０．１μｍ以上になると、電解液による腐食が生じにくくなる。また、ニッケルメッキの厚みが５μｍ以下になると、コスト的に有利になる。
【００１７】
＜正極合材層＞
正極合材層１３は、基材１１上に設けられ、正極活物質、ラジカル捕捉剤、及びバインダー樹脂を含む層である。正極合材層１３は、基材１１上に合材インキが塗工されることによって形成される。すなわち、この合材インキは、正極活物質、ラジカル捕捉剤、及びバインダー樹脂を含有する。第１導電性材料は含有されなくともよい。正極合材層１３の厚みは、例えば、２０μｍ以上１２０μｍ以下である。
【００１８】
［正極活物質］
正極活物質としては、アルカリ二次電池用の正極活物質として公知のものを使用できる。例えば、水酸化ニッケル、オキシ水酸化ニッケル等のニッケル化合物や、二酸化マンガン、酸化銀が挙げられる。水酸化ニッケルの種類としては、水酸化ニッケルの表面を、水酸化コバルト及びオキシ水酸化コバルトの少なくとも一方で被覆したコバルトコート水酸化ニッケルがより好ましい。また、水酸化ニッケルに水酸化コバルト、酸化コバルトなどを添加して混合したものも使用できる。
本実施形態では、コバルトコートなしでも所望の導電性が得られるため、コストダウンが可能である。しかし、コバルトコート水酸化ニッケルの使用により導電性をより高めて使用することを妨げるものではない。
【００１９】
［正極活物質の粒子径］
正極活物質の粒子径は、０．５μｍ以上１００μｍ以下が好ましく、１μｍ以上５０μｍ以下がより好ましく、３μｍ以上４０μｍ以下がさらに好ましい。
【００２０】
［正極活物質の配合割合］
活物質が合材インキの不揮発分の合計に占める割合は、８０質量％以上９８質量％以下が好ましく、８５質量％以上９５質量％以下がより好ましい。
【００２１】
［バインダー樹脂］
バインダー樹脂は、正極合材層１３を形成する際に、正極活物質同士、及び正極活物質と基材１１とを結着させる樹脂として使用される。バインダー樹脂としては、水系樹脂が好ましく、このような樹脂としては、例えば、ポリマーエマルションが挙げられる。
【００２２】
［ポリマーエマルション］
バインダー樹脂は、例えば、ガラス転移温度が、−２０℃以上２０℃以下のポリマーエマルションであることが好ましい。このようなポリマーエマルションとしては、例えば、水和性の官能基を含有する第１のモノマー１質量％以上５質量％以下と、芳香環を含有する第２のモノマー２０質量％以上６０質量％以下と、水和性官能基及び芳香環を含有しない第３のモノマー３５質量％以上７９質量％以下と、を含み、当該モノマー混合物を乳化重合により合成したアクリルエマルションであることが好ましい。このエマルションを正極合材層１３が含有することで、正極の導電性がより向上し、充放電サイクル特性（サイクル寿命）もより向上する。
【００２３】
［水和性の官能基を有するモノマー］
水和性の官能基を含有するモノマーは、親水性の官能基を含有するモノマーである。例えば、アクリル酸ヒドロキシエチル（ホモポリマーのガラス転移温度Ｔｇ＝−１５℃、以下同様）、アクリル酸ヒドロキシプロピル（Ｔｇ＝−７℃）、アクリル酸ヒドロキシブチル（Ｔｇ＝−８０℃）、メタクリル酸ヒドロキシエチル（Ｔｇ＝５５℃）、メタクリル酸ヒドロキシプロピル（Ｔｇ＝２６℃）、メタクリル酸ヒドロキシブチル等（Ｔｇ＝−４０℃）のヒドロキシ基含有モノマー、アクリルアミド（Ｔｇ＝１５３℃）、メタクリルアミド（Ｔｇ＝７７℃）、ダイアセトンアクリルアミド（Ｔｇ＝７７℃）、Ｎ‐イソプロピルアクリルアミド（Ｔｇ＝１３４℃）、Ｎ‐メチルアクリルアミド（Ｔｇ＝１３０℃）、Ｎ‐メチルメタクリルアミド（Ｔｇ＝６５℃）、Ｎ，Ｎ‐ジメチルアクリルアミド（Ｔｇ＝１１９℃）、Ｎ‐エチルアクリルアミド（Ｔｇ＝１００℃）、Ｎ，Ｎ−ジエチルアクリルアミド（Ｔｇ＝８１℃）、Ｎ‐ブチルアクリルアミド（Ｔｇ＝４６℃）、ヒドロキシエチルアクリルアミド（Ｔｇ＝９８℃）、アクリロイルモルホリン（Ｔｇ＝１４５℃）等のアミド基含有モノマー、メタクリル酸グリシジル（Ｔｇ＝４１℃）、アクリル酸グリシジル（Ｔｇ＝１０℃）等のグリシジル基含有モノマー、等が挙げられる。
【００２４】
水和性の官能基を含有するモノマーの使用量は、１質量％以上５質量％以下が好ましく、２質量％以上４質量％以下がさらに好ましい。１質量％以上になると、水分子との水和の効果により、化学的安定性がより向上する。また、５質量％以下になると、乳化重合時の安定性がより高まる。すなわち、エマルションの流動性が増し、エマルションが凝集しにくい傾向にある。
【００２５】
［芳香環含有モノマー］
芳香環含有モノマーについて説明する。芳香環含有モノマーを用いることにより、アルカリ溶液中で加水分解され易い例えばアクリル酸アルキルエステルの使用量を削減できるため、耐アルカリ性をより向上できる。さらに、エマルションのガラス転移点を適切な範囲にコントロールすることにより、基材への密着性をより向上できる。
【００２６】
芳香環含有モノマーの使用量は、全モノマー中２０質量％以上６０質量％以下が好ましく、２５質量％以上５５質量％以下がより好ましい。２０質量％以上になると、ポリマーの耐アルカリ性がより向上する。また、６０質量％以下であれば、基材への密着性がより向上する。
芳香環含有モノマーとしては、スチレン（ホモポリマーのガラス転移温度Ｔｇ＝１００℃、以下同様）、α−メチルスチレン（Ｔｇ＝１６８℃）及びベンジルメタクリレート（Ｔｇ＝５４℃）等が挙げられる。
【００２７】
［その他のモノマー］
その他のモノマーについて説明する。
本実施形態におけるその他のモノマーとは、水和性の官能基を含有するモノマー及び芳香環含有モノマー以外のラジカル重合性のモノマーである。
【００２８】
その他のモノマーとしては、例えば、メタクリル酸メチル（Ｔｇ＝１００℃）、メタクリル酸エチル（Ｔｇ＝６５℃）、メタクリル酸ブチル（Ｔｇ＝２０℃）、メタクリル酸イソブチル（Ｔｇ＝６７℃）、メタクリル酸ターシャリーブチル（Ｔｇ＝１０７℃）、メタクリル酸２−エチルヘキシル（Ｔｇ＝−１０℃）、メタクリル酸シクロヘキシル（Ｔｇ＝６６℃）等のメタクリル酸エステル類；アクリル酸メチル（ホモポリマーのガラス転移温度Ｔｇ＝−８℃、以下同様）、アクリル酸エチル（Ｔｇ＝−２０℃）、アクリル酸ブチル（Ｔｇ＝−４５℃）、アクリル酸−２−エチルヘキシル等（Ｔｇ＝−５５℃）のアクリル酸エステル類；等を挙げることができる。
【００２９】
その他のモノマーは、ポリマーの理論ガラス転移温度Ｔｇが、−２０℃以上２０℃以下となるように、適宜選択することが好ましい。また、ポリマーの理論ガラス転移温度Ｔｇの範囲は−１５℃以上１５℃以下がさらに好ましい。
【００３０】
本実施形態におけるエマルションのポリマーの理論ガラス転移温度Ｔｇは下記の式［Ｉ］により導かれる。
１／Ｔｇ＝［（Ｗ１／Ｔｇ１）＋（Ｗ２／Ｔｇ２）＋・・・＋（Ｗｎ／Ｔｇｎ）］／１００・・・［Ｉ］
ただし、
Ｗ１：単量体１の質量％、
Ｔｇ１：モノマー１のみから形成され得るホモポリマーのガラス転移温度（Ｋ）、
Ｗ２：モノマー２の質量％、
Ｔｇ２：モノマー２のみから形成され得るホモポリマーのガラス転移温度（Ｋ）、
Ｗｎ：モノマーｎの質量％、
Ｔｇｎ：モノマーｎのみから形成され得るホモポリマーのガラス転移温度（Ｋ）、
（ここで、Ｗ１＋Ｗ２＋・・・・＋Ｗｎ＝１００）
【００３１】
なお、ラジカル重合性不飽和モノマーを水性媒体中で重合する際に乳化剤として、ラジカル重合性不飽和基を有するものを使用する場合には、ラジカル重合性不飽和モノマーの構成の特定及び共重合体のＴｇの計算に際して、ラジカル重合性不飽和基を有する乳化剤はモノマーには含めないものとする。
【００３２】
［乳化剤］
本実施形態におけるバインダー樹脂は、乳化重合で共重合することが重要である。共重合の際、重合安定性の観点から乳化剤を用いることが好ましい。
乳化剤は、用いるモノマーの合計１００質量部に対して、０．１質量部以上５質量部以下が好ましく、１質量部以上３質量部以下より好ましい。乳化剤量が０．１質量部以上になると、重合安定性がより向上する。また、乳化剤量が５質量部以下になると、二次電池電極の耐アルカリ性がより向上する。
【００３３】
本実施形態では、乳化剤として、アニオン性乳化剤やノニオン性乳化剤を単独若しくは併用できる。また、乳化剤は、ラジカル重合性の官能基を有する反応性乳化剤であってもよいし、ラジカル重合性の官能基を有さない非反応性乳化剤であってもよい。あるいは、両者を併用することもできる。
【００３４】
本実施形態において用いられる乳化剤のうち、反応性乳化剤は、分子内にラジカル重合可能な不飽和２重結合を１個以上有するアニオン性又はノニオン性の乳化剤である。例えば、スルホコハク酸エステル系（市販品としては、例えば、花王（株）製ラテムルＳ−１２０Ｐ、Ｓ−１８０Ａ、三洋化成（株）製エレミノールＪＳ−２等）、アルキルフェノールエーテル系（市販品としては、第一工業製薬（株）製アクアロンＫＨ−１０、ＲＮ−２０等）が挙げられる。
本実施形態において用いられる乳化剤のうち、非反応性乳化剤としては、アニオン系非反応性乳化剤とノニオン系非反応性乳化剤とが挙げられる。
【００３５】
−アニオン系非反応性乳化剤−
アニオン系非反応性乳化剤としては、例えば、ポリオキシエチレンアルキルフェニルエーテル硫酸塩、ポリオキシエチレン多環フェニルエーテル硫酸塩、ポリオキシエチレンアルキルエーテル硫酸塩等が挙げられる。
具体的には、アニオン系非反応性乳化剤としては、ハイテノールＮＦ−０８〔エチレンオキサイド単位の繰り返し数（以下、「ＥＯユニット数」という）：８〕、ＮＦ−１７（ＥＯユニット数：１７）〔以上、第一工業製薬（株）製〕、エレミノールＣＬＳ−２０（ＥＯユニット数：１０）、エレミノールＥＳ−１２（ＥＯユニット数：６）、ＥＳ−３０（ＥＯユニット数：１５）、ＥＳ−７０（ＥＯユニット数：３５）〔以上、三洋化成工業（株）製〕等が挙げられる。
【００３６】
−ノニオン系非反応性乳化剤−
また、ノニオン系非反応性乳化剤としては、例えば、ポリオキシエチレンノニルフェニルエーテル、ポリオキシエチレンオクチルフェニルエーテル等のポリオキシエチレンアルキルフェニルエーテル類；ポリオキシエチレンラウリルエーテル、ポリオキシエチレンステアリルエーテル、ポリオキシエチレンオレイルエーテル等のポリオキシエチレンアルキルエーテル類；ポリオキシエチレンジスチレン化フェニルエーテル等のポリオキシ多環フェニルエーテル類；ポリオキシエチレンソルビタン脂肪酸エステル等が挙げられる。
【００３７】
具体的には、ノニオン系非反応性乳化剤としては、エマルゲン１１０８（ＥＯユニット数：８）、１１１８Ｓ−７０（ＥＯユニット数：１８）、１１３５Ｓ−７０（ＥＯユニット数：３５）、１１５０Ｓ−７０（ＥＯユニット数：５０）〔以上、花王（株）製〕等が挙げられる。
上記の非反応性乳化剤は単独で用いてもよく、複数種併用することも可能である。
なお、乳化剤のうち、反応性乳化剤としては、従来公知のものを使用できる。
【００３８】
本実施形態において用いることができるラジカル重合開始剤としては、例えば、過硫酸カリウム、過硫酸アンモニウム、過硫酸ナトリウム等の過硫酸塩類が挙げられる。
重合開始剤の使用量は、乳化重合に使用するモノマーの合計１００質量部に対し０．１質量部以上１質量部以下であることが好ましく、０．２質量部以上０．８質量部以下であることがより好ましい。０．１質量部以上になると、重合安定性がより向上する。また、１質量部以下になると、耐水性がより向上する。
【００３９】
また、過酸化物系開始剤と還元剤の組み合わせたレドックス開始剤を用いることも好ましい。レドックス開始剤としては、過酸化物系開始剤と還元剤の組み合わせが好ましい。過酸化物系開始剤としては、パーブチルＨ（ターシャリーブチルハイドロパーオキサイド）、パーブチルＯ（ターシャリーブチルペルオキシ−２−エチルヘキサノエート）、キュメンハイドロパーオキサイド、ｐ−メンタンハイドロパーオキサイドが挙げられる。還元剤としては、エルビットＮ（イソアスコルビン酸ナトリウム）、Ｌ−アスコルビン酸（ビタミンＣ）、亜硫酸ナトリウム、亜硫酸水素ナトリウム、ピロ亜硫酸ナトリウム（ＳＭＢＳ）、次亜硫酸ナトリウム（ハイドロサルファイト）が挙げられる。
【００４０】
［第１導電性材料］
上記合材インキには、さらに第１導電性材料（以下、導電助剤ということがある）が含まれてもよい。第１導電性材料としては、例えば、ニッケル粉末、銅粉末、酸化コバルト、水酸化コバルト、カーボン等を挙げることができ、これらを２つ又はそれ以上組み合わせて用いることもできる。カーボンとしては、アセチレンブラック、ケッチェンブラック、ファーネスブラック、炭素繊維、フラーレン類を挙げることができる。これらの中でも、アセチレンブラック、ファーネスブラックが好ましい。第１導電性材料の粒子径は大きいため、あらかじめ、水、分散樹脂を用いて０．１μｍ以上５０μｍ以下に分散して使用するのが好ましい。分散樹脂としては、アクリル系水溶性樹脂、スチレン／アクリル系水溶性樹脂、水溶性ポリエステル樹脂、水性ウレタン樹脂等が好ましい。
【００４１】
合材インキは、活物質１００質量部に対してバインダー樹脂を０．０５質量部以上２０質量部以下配合することが好ましく、０．１質量部以上１０質量部以下がより好ましい。０．０５質量部未満では、活物質と基材１１との結着力が低下し、その結果、活物質と基材１１の接触が保たれず、正極の利用率が低下する恐れがある。また、２０質量部を超えると、合材インキに占める活物質の割合が低下し、電極のエネルギー密度が低下し易い。さらに、電気を通しにくいポリマーの割合が増大することによって、電極の電気抵抗が増大する恐れもある。
【００４２】
＜ラジカル捕捉剤＞
本実施形態のアルカリ二次電池用正極には、ラジカル捕捉剤を、アルカリ二次電池用正極を構成する成分、すなわちラジカル捕捉剤を除く合材インキ成分の不揮発分１００質量部に対して０．０１質量部以上５質量部以下含有している。このラジカル捕捉剤の含有量は、０．１質量部以上１．０質量部以下含有していることが好ましい。
また、上記ラジカル捕捉剤の含有量は、上記バインダー樹脂１００質量部に対して０．５質量部以上２０．０質量部以下であることが好ましい。
【００４３】
また、上記ラジカル捕捉剤の分布が、上記正極合材層の表層側よりも基材側のほうが密とすることが好ましい。このラジカル捕捉剤の分布は、単一の上記正極合材層内の厚さ方向の密度分布を変えるようにしてもよいし、上記正極合材層を複数の層から構成されるようにし、それらによって構成される積層体としての上記正極合材層内の厚さ方向の密度分布を変えるようにしてもよい。ここで、上記「（正極合材層の）基材側」とは、上記正極合材層における上記基材が設けられた側（面）を指し、上記「（正極合材層の）表層側」とは、上記正極合材層における上記基材が設けられた側とは反対側（反対面）を指す。
【００４４】
さらに、本実施形態のアルカリ二次電池用正極に導電助剤が含まれた場合、該導電助剤１００質量部に対する上記ラジカル捕捉剤の含有量は、０．５質量部以上２０．０質量部以下であることが好ましい。
このようにして基材側の樹脂劣化を防ぐことにより、基材と正極合材層間の電気抵抗増加や剥離を抑制することができる。
【００４５】
上記ラジカル捕捉剤としては、例えば、ヒンダードアミン系光安定剤（ＨＡＬＳ）が挙げられる。
上記ヒンダードアミン系光安定剤としては、例えば、２，２，６，６−テトラメチル−４−ピペリジルステアレート、１，２，２，６，６−ペンタメチル−４−ピペリジルステアレート、２，２，６，６−テトラメチル−４−ピペリジルベンゾエート、ビス（２，２，６，６−テトラメチル−４−ピペリジル）セバケート、ビス（１，２，２，６，６−ペンタメチル−４−ピペリジル）セバケート、ビス（１−オクトキシ−２，２，６，６−テトラメチル−４−ピペリジル）セバケート、テトラキス（２，２，６，６−テトラメチル−４−ピペリジル）−１，２，３，４−ブタンテトラカルボキシレート、テトラキス（１，２，２，６，６−ペンタメチル−４−ピペリジル）−１，２，３，４−ブタンテトラカルボキシレート、ビス（２，２，６，６−テトラメチル−４−ピペリジル）・ビス（トリデシル）−１，２，３，４−ブタンテトラカルボキシレート、ビス（１，２，２，６，６−ペンタメチル−４−ピペリジル）・ビス（トリデシル）−１，２，３，４−ブタンテトラカルボキシレート、ビス（１，２，２，６，６−ペンタメチル−４−ピペリジル）−２−ブチル−２−（３，５−ジ第三ブチル−４−ヒドロキシベンジル）マロネート、１−（２−ヒドロキシエチル）−２，２，６，６−テトラメチル−４−ピペリジノール／コハク酸ジエチル重縮合物、１，６−ビス（２，２，６，６−テトラメチル−４−ピペリジルアミノ）ヘキサン／ジブロモエタン重縮合物、１，６−ビス（２，２，６，６−テトラメチル−４−ピペリジルアミノ）ヘキサン／２，４−ジクロロ−６−モルホリノ−ｓ−トリアジン重縮合物、１，６−ビス（２，２，６，６−テトラメチル−４−ピペリジルアミノ）ヘキサン／２，４−ジクロロ−６−第三オクチルアミノ−ｓ−トリアジン重縮合物、１，５，８，１２−テトラキス [２，４−ビス（Ｎ−ブチル−Ｎ−（２，２，６，６−テトラメチル−４−ピペリジル）アミノ）−ｓ−トリアジン−６−イル] −１，５，８，１２−テトラアザドデカン、１，５，８，１２−テトラキス [２，４−ビス（Ｎ−ブチル−Ｎ−（１，２，２，６，６−ペンタメチル−４−ピペリジル）アミノ）−ｓ−トリアジン−６−イル] −１，５，８，１２−テトラアザドデカン、１，６，１１−トリス [２，４−ビス（Ｎ−ブチル−Ｎ−（２，２，６，６−テトラメチル−４−ピペリジル）アミノ−ｓ−トリアジン−６−イルアミノ] ウンデカン、１，６，１１−トリス[２，４−ビス（Ｎ−ブチル−Ｎ−（１，２，２，６，６−ペンタメチル−４−ピペリジル）アミノ−ｓ−トリアジン−６−イルアミノ] ウンデカン、３，９−ビス〔１，１−ジメチル−２−｛トリス（２，２，６，６−テトラメチル−４−ピペリジルオキシカルボニルオキシ）ブチルカルボニルオキシ｝エチル〕−２，４，８，１０−テトラオキサスピロ〔５．５〕ウンデカン、３，９−ビス〔１，１−ジメチル−２−｛トリス（１，２，２，６，６−ペンタメチル−４−ピペリジルオキシカルボニルオキシ）ブチルカルボニルオキシ｝エチル〕−２，４，８，１０−テトラオキサスピロ〔５．５〕ウンデカン等が挙げられる。
【００４６】
合材インキには、さらに成膜助剤、消泡剤、レベリング剤、分散剤、防腐剤、ｐＨ調整剤、粘性調整剤などを必要に応じて配合できる。
合材インキの粘度は、塗工方法により適宜選択できるが、１００ｍＰａ・ｓ以上、３０，０００ｍＰａ・ｓ以下とするのが好ましい。
【００４７】
（アルカリ二次電池用正極の製造方法）
アルカリ二次電池用正極の製造方法は、基材１１上に正極合材層１３を形成する工程を含む。
ここで、正極合材層１３を形成する工程は、バインダー樹脂として乳化重合して得られるポリマーエマルションと、活物質と、第１導電性材料とを含む合材インキを金属製の基材１１上に塗工、乾燥しておこなわれる。
アルカリ二次電池用正極１０は、基材１１の上に正極合材層１３を形成後、電極を平版プレスやカレンダーロール等によりプレス処理されても良い。これにより、基材１１と正極合材層１３との密着性がより向上する。
【００４８】
［分散機・混合機］
合材インキを製造するときの活物質及びバインダー樹脂の混合には、顔料分散等に通常用いられている分散機、混合機が使用できる。
【００４９】
（アルカリ二次電池）
本実施形態のアルカリ二次電池は、本実施形態のアルカリ二次電池用正極と負極と、電解液と、セパレータとを備える。
負極は、負極活物質を含む負極合材インキを基材上に塗工、乾燥して作製される。負極活物質としては水素吸蔵合金、カドミウム（合金を含む）、亜鉛（合金を含む）、及びこれらの化合物等が挙げられる。
本実施形態のアルカリ二次電池の形状は、ペーパー型、円筒型、コイン型、ボタン型、又は積層型等使用する目的に応じた種々の形状とすることができる。
【００５０】
上記電解液としては、水酸化カリウム水溶液や、水酸化カリウム水溶液に水酸化ナトリウム又は水酸化リチウムを添加したもの等が挙げられる。
上記セパレータとしては、例えば、ポリエチレン不織布、ポリプロピレン不織布、ポリアミド不織布及びそれらに親水性処理を施したものが挙げられるが、特にこれらに限定されるものではない。
本実施形態のアルカリ二次電池用正極を備えたアルカリ二次電池は、変電所、バス、トラック、電車等の用途に好ましく使用できる。
【００５１】
（他の実施形態）
アルカリ二次電池用正極の他の実施形態として、図２に示すように、上述の実施形態にて開示した構成における、基材１１と、正極合材層１３との間に導電性を有するプライマー層１２が設けられてもよい。それ以外の構成は上述の実施形態と同様であり、重複する説明は省略する。なお、このようにプライマー層１２が設けられる本実施形態においては、基材１１は、表面及び端面が平滑である基材が挙げられる。そのため、基材１１としては、発泡ニッケルや、プライマー層１２の形成に不利な多孔質体構造による凹凸を有するものは含まず、二次元構造で孔加工を有するもの（例えばパンチングプレート）を含む。
また、基材１１の材質についても、上述の実施形態と同様に、プライマー組成物を構成する合材インキを塗工するために表面が平滑な平板状の箔が用いられる。
ここで、プライマー層１２の質量１００質量部に対する、正極合材層１３中に含まれる上記ラジカル捕捉剤の含有量は、０．０１質量部以上１０．０質量部以下であることが好ましい。
【００５２】
＜プライマー層＞
プライマー層１２は、基材１１の片面又は両面に設けられた導電性を有する層である。プライマー層１２は、葉状黒鉛粒子（Ａ）、カーボンブラック（Ｂ）、及び水系樹脂（Ｃ）を含むプライマー組成物を製造した後、そのプライマー組成物を基材１１に塗工・乾燥することにより形成されるのが好ましい。プライマー層１２の厚みは１μｍ以上２０μｍ以下であることが好ましい。
【００５３】
＜プライマー組成物＞
プライマー組成物は、平均粒子径１μｍ以上５０μｍ以下かつアスペクト比１０以上１００以下の第２導電性材料を含むことが好ましい。具体的には、例えば、平均粒子径１μｍ以上５０μｍ以下かつアスペクト比１０以上１００以下の第２導電性材料を含み、さらに水系樹脂を含有することが好ましい。また、プライマー組成物は、必要に応じて、「その他の導電性材料」を含有することが好ましい。「その他の導電性材料」としては、本発明の効果を損なわなければ、目的に応じて適宜選択され、例えば、アスペクト比が１０未満の粒子状グラファイトや、カーボンブラックが挙げられる。
【００５４】
［第２導電性材料］
第２導電性材料は、平均粒子径が１μｍ以上５０μｍ以下の導電性を有する粒子である。なお、本実施形態で平均粒子径とは、粒子、水及び分散体を混合した混合物を、動的光散乱方式の粒度分布計（マイクロトラック・ベル（株）製「マイクロトラックＭＴ３１００ＩＩ」）を使用して、体積粒度分布において、粒子径の細かいものからその粒子の体積割合を積算していったときに、５０％となるところの粒子径（Ｄ５０）を意味する。
【００５５】
また、第２導電性材料の形状は、アスペクト比１０以上１００以下であり、そのような形状としては、平滑な粒子表面を有する葉状（鱗片状）又は繊維状が挙げられる。なお、本実施形態でアスペクト比とは、第２導電性材料の走査型電子顕微鏡観察（ＳＥＭ）を用いて、１万〜１０万倍に適宜拡大した画像から、任意の１０〜５０個の粒子厚み方向について２点間測定平均値を用いて測定し、平均粒子径をその厚みで割ることで算出した値である。
さらに、第２導電性材料の材料としては、有機系（炭素系）の導電性材料でも無機系（金属系）の導電性材料でもよい。有機系の材料としては、グラファイト（黒鉛）、グラフェン、カーボンナノチューブなどが挙げられる。葉状グラファイトについては次に説明するが、繊維状の第２導電性材料の材料としては、カーボンファイバーなどが挙げられる。また、無機系の材料としては、耐アルカリ性の金属粉、金属片、繊維状金属が挙げられる。
【００５６】
［葉状グラファイト］
葉状グラファイトは、例えば、塊状の天然グラファイトを粉砕することや、天然グラファイトの層間化合物のへき開面に沿って、層間剥離を行なうことにより得ることができる。粉砕による場合、例えば、ボールミルなどを用いての乾式粉砕法により、葉状グラファイトを得ることができる。
【００５７】
葉状グラファイトは、上記層間化合物のへき開面を利用する方法でも得られることができる。具体的には、例えば、天然グラファイトを硫酸と硝酸との混酸で処理して得られるグラファイトと硫酸との層間化合物を、又は天然グラファイトを硫酸中で電気的に酸化して得られるグラファイトと硫酸との層間化合物等を加熱膨張させて得られる膨張黒鉛を、結晶構造のへき開面を剥離させる方法などで得られる。上記膨張黒鉛は、へき開面の層間が広がっているため、へき開面に沿って容易に層間剥離をし、平滑な粒子表面、すなわち葉状グラファイト粒子が得られる。
【００５８】
葉状グラファイト粒子は、富士黒鉛工業（株）製の、ＵＦ−２、ＣＢＦ−１、ＣＢＦ−３、ＣＰＦ−３、９６Ｌ、ＣＯＰ，ＦＡＣ−１、ＦＡＣ−２、ＦＧＢ、ＣＳＰ−２、ＣＦ−２、日本黒鉛工業（株）製のＣＳＳＰ、ＣＳＰＥ、ＣＳＰ、ＣＰ、ＣＢ−１５０、ＣＢ−１００、ＡＣＰ、ＡＣＢ−１５０、ＳＰ−１０、ＳＰ−２０、ＪＳＰ、ＳＰ−２７０、ＨＯＰ、ＣＭＸ、ＵＰ−５、ＵＰ−１０、ＵＰ−２０、中越黒鉛（株）製のＣＸ−３０００、ＦＢＦ、ＢＦ、ＣＢＲ、ＳＳＣ−３０００、ＳＳＣ−６００、ＳＳＣ−３、ＳＳＣ、ＣＸ−６００、ＣＰＦ−８、ＣＰＦ−３、ＣＰＢ−６Ｓ、ＣＰＢ−３、９６Ｅ、９６Ｌ、９６Ｌ−３、９０Ｌ−３、ＣＰＣ、Ｓ−８７、Ｋ−３、ＣＦ−８０、ＣＦ−４８、ＣＦ−３２、ＣＰ−１５０、ＣＰ−１００、ＣＰ、ＨＦ−８０、ＨＦ−４８、ＨＦ−３２、ＳＣ−１２０、ＳＣ−８０、ＳＣ−６０、ＳＣ−３２、ＳＥＣカーボン（株）製のＳＮＯ−２０、ＳＮＯ−１０、ＳＮＯ−５、ＳＮＥ−２０、ＳＮＥ−１０、ＳＮＥ−５、伊藤黒鉛工業（株）のＺ−５Ｆ、ＣＮＰ−７、ＣＮＰ−１５、ＣＮＰ−３５、Ｚ−１００、Ｚ＋８０、Ｚ−２５、Ｚ−５０、Ｘ−１０、Ｘ−２０、が挙げられる。
【００５９】
［その他の導電性材料］
上記その他の導電性材料（例えば、カーボンブラック）は、葉状グラファイト粒子の粒子群が形成する隙間に入り込むことでプライマー層１２の導電性を向上させる役割を果たす。導電性の向上に対するその他の導電性材料の寄与は、その他の導電性材料の全てが当該隙間に入り込むのではなく、その一部が入り込めば導電性が向上すると推測している。葉状グラファイト粒子と、その他の導電性材料とを用いる場合における配合割合は、目的に応じて適宜決定され、本発明の効果を損なわない限りにおいてその他の導電性材料が添加されてもよい。その他の導電性材料がプライマー層１２中に適切に存在することで、基材１１及び正極合材層１３との密着がより向上し、導電性もより向上する。以下、「その他の導電性材料」の一例として、カーボンブラックについて説明する。
【００６０】
カーボンブラックは、気体又は液体の原料を反応炉中で連続的に熱分解し製造するファーネスブラック、特にエチレン重油を原料としたケッチェンブラック、原料ガスを燃焼させて、その炎をチャンネル鋼底面にあて急冷し析出させたチャンネルブラック、ガスを原料とし燃焼と熱分解を周期的に繰り返すことにより得られるサーマルブラック、特にアセチレンガスを原料とするアセチレンブラックなどが好ましい。また、通常行われている酸化処理されたカーボンブラックや、中空カーボン等も使用できる。カーボンブラックは、単独で、もしくは２種類以上併せて使用することができる。
【００６１】
カーボンブラックの平均一次粒子径は、０．０１μｍ以上０．３μｍ以下が好ましい。ここで、平均一次粒子径は、透過型電子顕微鏡（ＴＥＭ）を用いて、１万倍〜１０万倍に適宜拡大した画像から、１０〜５０個の粒子の数値を平均することで得られる。さらに、カーボンブラックは、その比表面積の値が大きいほど、カーボンブラック粒子どうしの接触点が増えるため、電極の内部抵抗を下げるのに有利となる。具体的には、窒素の吸着量から求められる比表面積（ＢＥＴ）で、２０ｍ２／ｇ以上１５００ｍ２／ｇ以下が好ましく、５０ｍ２／ｇ以上１５００ｍ２／ｇ以下がより好ましく、１００ｍ２／ｇ以上１５００ｍ２／ｇ以下が更に好ましい。比表面積が２０ｍ２／ｇを下回るカーボンブラックを用いると、十分な導電性を得ることが難しくなる場合があり、１５００ｍ２／ｇを超えるカーボンブラックは、市場では入手が困難である。
【００６２】
市販のカーボンブラックとしては、例えば、トーカブラック＃４３００、＃４４００、＃４５００、＃５５００等（東海カーボン（株）製、ファーネスブラック）、プリンテックスＬ等（デグサ（株）製、ファーネスブラック）、Ｒａｖｅｎ７０００、５７５０、５２５０、５０００ＵＬＴＲＡＩＩＩ、５０００ＵＬＴＲＡ等、Ｃｏｎｄｕｃｔｅｘ  ＳＣ  ＵＬＴＲＡ、Ｃｏｎｄｕｃｔｅｘ  ９７５  ＵＬＴＲＡ等、ＰＵＥＲ  ＢＬＡＣＫ１００、１１５、２０５等（コロンビヤン（株）製、ファーネスブラック）、＃２３５０、＃２４００Ｂ、＃２６００Ｂ、＃３０５０Ｂ、＃３０３０Ｂ、＃３２３０Ｂ、＃３３５０Ｂ、＃３４００Ｂ、＃５４００Ｂ等（三菱化学（株）製、ファーネスブラック）、ＭＯＮＡＲＣＨ１４００、１３００、９００、ＶｕｌｃａｎＸＣ−７２Ｒ、ＢｌａｃｋＰｅａｒｌｓ２０００等（キャボット（株）製、ファーネスブラック）、Ｅｎｓａｃｏ２５０Ｇ、Ｅｎｓａｃｏ２６０Ｇ、Ｅｎｓａｃｏ３５０Ｇ、ＳｕｐｅｒＰ−Ｌｉ（ＴＩＭＣＡＬ（株）製）、ケッチェンブラックＥＣ−３００Ｊ、ＥＣ−６００ＪＤ（アクゾ（株）製）、デンカブラック、デンカブラックＨＳ−１００、ＦＸ−３５（電気化学工業（株）製、アセチレンブラック）等が挙げられるが、これらに限定されるものではなく、２種以上を組み合わせて用いても良い。
【００６３】
［水系樹脂］
上記水系樹脂は、葉状グラファイト粒子や上記カーボンブラックを結着させ、更にプライマー層１２を形成した際、プライマー層１２と基材１１との間、及び正極合材層１３とプライマー層１２との間を密着させるために使用する。
【００６４】
水系樹脂としては、例えば、アクリル樹脂、ポリウレタン樹脂、ポリエステル樹脂、フェノール樹脂、エポキシ樹脂、フェノキシ樹脂、尿素樹脂、メラミン樹脂、アルキッド樹脂、ホルムアルデヒド樹脂、シリコン樹脂、フッ素樹脂、カルボキシメチルセルロース等のセルロース樹脂、スチレン−ブタジエンゴムやフッ素ゴム等の合成ゴム、ポリアニリンやポリアセチレン等の導電性樹脂等、ポリフッ化ビニリデン、ポリフッ化ビニル、及びテトラフルオロエチレン等のフッ素原子を含む高分子化合物が挙げられる。また、これらの樹脂の変性物、混合物、又は共重合体でも良い。これら水系樹脂は、１種又は複数を組み合わせて使用することもできる。
また、水系樹脂の形態としては、水溶性型、エマルション型、ハイドロゾル型等が挙げられ、適宜選択することができるが、プライマー組成物に含まれる水系樹脂を水溶性形樹脂とした場合、後述する正極合材層（正極合材インキ）に含まれる水系樹脂がエマルション型樹脂であることが好ましい。
【００６５】
［プライマー組成物の製造方法］
次に、プライマー組成物の製造方法を説明する。まず葉状グラファイト粒子は、予め溶媒と分散剤を配合して分散を行い分散体として製造したのち使用することが好ましい。カーボンブラックを用いる場合も葉状グラファイト粒子と同様には分散体として製造してから使用することが好ましい。そして、葉状グラファイト粒子分散体、カーボンブラック分散体、及び水系樹脂を混合することによってプライマー組成物を得ることができる。分散剤は、セルロース系樹脂、アクリル系樹脂、スチレン／アクリル系樹脂、ポリエステル樹脂、ウレタン樹脂、界面活性剤等が好ましい。
【００６６】
上記分散及び混合は、顔料分散等に通常用いられている分散機、混合機が使用できる。例えば、ディスパー、ホモミキサー、若しくはプラネタリーミキサー等のミキサー類；エム・テクニック（株）製「クレアミックス」、若しくはＰＲＩＭＩＸ社「フィルミックス」等のホモジナイザー類；ペイントコンディショナー（レッドデビル（株）製）、ボールミル、サンドミル（シンマルエンタープライゼス（株）製「ダイノミル」等）、アトライター、パールミル（アイリッヒ（株）製「ＤＣＰミル」等）、若しくはコボールミル等のメディア型分散機；湿式ジェットミル（ジーナス（株）製「ジーナスＰＹ」、スギノマシン（株）製「スターバースト」、ナノマイザー（株）製「ナノマイザー」等）、エム・テクニック（株）製「クレアＳＳ−５」、若しくは奈良機械（株）製「ＭＩＣＲＯＳ」等のメディアレス分散機；又は、その他ロールミル等が挙げられるが、これらに限定されるものではない。また、分散機としては、分散機からの金属混入防止処理を施したものを用いることが好ましい。
【００６７】
例えば、メディア型分散機を使用する場合は、アジテーター及びベッセルがセラミック製又は樹脂製の分散機を使用する方法や、金属製アジテーター及びベッセル表面をタングステンカーバイド溶射や樹脂コーティング等の処理をした分散機を用いることが好ましい。そして、メディアとしては、ガラスビーズ、又は、ジルコニアビーズ、若しくはアルミナビーズ等のセラミックビーズを用いることが好ましい。また、ロールミルを使用する場合についても、セラミック製ロールを用いることが好ましい。分散装置は、１種のみを使用しても良いし、複数種の装置を組み合わせて使用しても良い。
【００６８】
［その他］
プライマー組成物は、必要に応じてさらに成膜助剤、消泡剤、レベリング剤、分散剤、防腐剤、ｐＨ調整剤、粘性調整剤などを必要に応じて配合できる。
【００６９】
［粘度］
プライマー組成物の粘度は、その塗工方法により適宜調整すればよく、例えば、１０ｍＰａ・ｓ以上３０，０００ｍＰａ・ｓ以下とするのが好ましい。
【００７０】
［プライマー組成物の塗工方法］
プライマー組成物の基材１１への塗工方法としては、例えばダイコーティング法、ロールコーティング法、ドクターコーティング法、ナイフコーティング法、スプレーコティング法、グラビアコーティング法、スクリーン塗工法又は静電塗装法等が挙げられる。また、乾燥には、送風乾燥機、温風乾燥機、赤外線加熱機、遠赤外線加熱機などの装置が使用できるが、特にこれらに限定されるものではない。例えば、放置乾燥でもよい。
【００７１】
（アルカリ二次電池用正極の製造方法）
本実施形態におけるアルカリ二次電池用正極の製造方法は、基材１１上にプライマー層１２を形成する工程と、プライマー層１２上に正極合材層１３を形成する工程とを含む。
ここで、プライマー層１２を形成する工程は、金属製の基材上にプライマー組成物を塗工、乾燥しておこなわれる。
また、正極合材層１３を形成する工程は、バインダー樹脂として乳化重合して得られるポリマーエマルションと、活物質と、第１導電性材料とを含む合材インキをプライマー層１２上に塗工、乾燥しておこなわれる。
【００７２】
なお、上記プライマー組成物は、平均粒子径１μｍ以上５０μｍ以下でアスペクト比１０以上１００以下の第２導電性材料を含むことが好ましい。
アルカリ二次電池用正極１０は、プライマー層１２の上に正極合材層１３を形成後、電極を平版プレスやカレンダーロール等によりプレス処理されても良い。これにより、プライマー層１２と正極合材層１３との密着性がより向上する。
【００７３】
［分散機・混合機］
合材インキを製造するときの活物質及びバインダー樹脂の混合には、上記プライマー組成物の製造と同様の分散機、混合機を使用できる。
【００７４】
（アルカリ二次電池）
本実施形態のアルカリ二次電池は、本実施形態のアルカリ二次電池用正極と負極と、電解液と、セパレータとを備える。
負極は、負極活物質を含む負極合材インキを基材上に塗工、乾燥して作製される。負極活物質としては水素吸蔵合金、カドミウム（合金を含む）、亜鉛（合金を含む）、及びこれらの化合物等が挙げられる。
本実施形態のアルカリ二次電池の形状は、ペーパー型、円筒型、コイン型、ボタン型、又は積層型等使用する目的に応じた種々の形状とすることができる。
【００７５】
上記電解液としては、水酸化カリウム水溶液や、水酸化カリウム水溶液に水酸化ナトリウム又は水酸化リチウムを添加したもの等が挙げられる。
上記セパレータとしては、例えば、ポリエチレン不織布、ポリプロピレン不織布、ポリアミド不織布及びそれらに親水性処理を施したものが挙げられるが、特にこれらに限定されるものではない。
本実施形態のアルカリ二次電池用正極を備えたアルカリ二次電池は、変電所、バス、トラック、電車等の用途に好ましく使用できる。
【実施例】
【００７６】
以下に、実施例により本発明をさらに具体的に説明するが、以下の実施例は本発明の権利範囲を何ら制限するものではない。なお、実施例及び比較例における「部」は「質量部」を表す。
【００７７】
（実施例１）
＜正極インキの作製＞
水酸化ニッケル９０質量部に対して水系樹脂のバインダー樹脂（トーヨーケム（株）製、ＴＯＣＲＹＬ  Ｓ−１７１、ポリマーの理論ガラス転移温度Ｔｇ＝−２℃）を１０質量部、ＴＩＮＵＶＩＮ１２３ＤＷ（ラジカル捕捉剤）を０．０１質量部添加し、乾燥後の残留固形分が６０％になるよう純水を添加し、ディスパーで１５分間攪拌して正極インキを作製した。
ここで、添加したラジカル捕捉剤の含有量は、ラジカル捕捉剤を除く正極インキの不揮発分全体の質量１００質量部に対して０．０１質量部である。以下、「正極インキ中のラジカル捕捉剤の含有量」という記載は、ラジカル捕捉剤を除く正極インキの不揮発分全体の質量１００質量部に対するラジカル捕捉剤の含有量（質量部）とする。
また、ラジカル捕捉剤の含有量は、上記バインダー樹脂１００質量部に対して０．１質量部である。
【００７８】
＜正極合材層の形成＞
厚み１５μｍのＮｉめっき鋼板からなる基材の両面に、正極インキをそれぞれ目付量１５０ｇ／ｍ２となるようにアプリケータで塗工し、乾燥後の厚みがそれぞれ１００μｍとなるように正極合材層を形成し、実施例１の正極を作製した。すなわち、実施例１の正極においては、正極合材層の合計の厚みが２００μｍであり、正極合材層中の正極活物質目付量が３００ｇ／ｍ２になるように正極合材層を形成した。したがって、実施例１の正極の総厚みは２１５μｍとなる。
【００７９】
＜負極インキの作製＞
水素吸蔵合金１００質量部に対してカーボン（東海カーボン（株）製、トーカブラック＃４３００）を１０質量部、バインダー樹脂（トーヨーケム（株）製、ＴＯＣＲＹＬ  Ｓ−１７１、ポリマーの理論ガラス転移温度Ｔｇ＝−２℃）を１０質量部添加し、乾燥後の残留固形分が６０％になるよう純水を添加しディスパーで１５分間攪拌して負極インキを作製した。
【００８０】
＜負極の形成＞
その後、厚み１５μｍのＮｉめっき鋼板からなる基材の両面に負極インキをそれぞれ目付量２５０ｇ／ｍ２となるようにアプリケータで塗工し、乾燥後の厚みがそれぞれ１００μｍとなるように負極合材層を形成し、負極を作製した。すなわち、この負極の作製においては、負極合材層の合計の厚みが２００μｍであり、負極合材層中の負極活物質目付量が５００ｇ／ｍ２になるように負極合材層を形成した。したがって、実施例１〜１０及び比較例１〜３の負極厚みは２１５μｍとなる。
【００８１】
＜アルカリ二次電池の作製＞
コインセルに負極、厚みが２００μｍのスルホン化処理ＰＰ不織布セパレータ、正極の順に積層し、アルカリ電解液を注入、１日養生し、電解液を浸透させて実施例１のアルカリ二次電池を作製した。
【００８２】
（実施例２）
実施例１における正極インキ中のラジカル捕捉剤の含有率を、０．５質量％に変更した以外は、実施例１と同様にして、実施例２の正極及びアルカリ二次電池を作製した。
【００８３】
（実施例３）
実施例１における正極インキ中のラジカル捕捉剤の含有率を、５質量％に変更した以外は、実施例１と同様にして、実施例２の正極及びアルカリ二次電池を作製した。
【００８４】
（実施例４）
実施例１における正極インキ中のバインダー樹脂１００質量部に対するラジカル捕捉剤の量を０．５質量部に変更した以外は、実施例２と同様にして、実施例４の正極及びアルカリ二次電池を作製した。すなわち、添加したラジカル捕捉剤の含有量は、ラジカル捕捉剤を除く正極インキ全体の不揮発分１００質量部に対して０．０５質量部である。
【００８５】
（実施例５）
実施例１における正極インキ中のバインダー樹脂１００質量部に対するラジカル捕捉剤の量を２０質量部に変更した以外は、実施例２と同様にして、実施例５の正極及びアルカリ二次電池を作製した。すなわち、添加したラジカル捕捉剤の含有量は、ラジカル捕捉剤を除く正極インキ全体の不揮発分１００質量部に対して２質量部である。
【００８６】
（実施例６）
実施例１において、水酸化ニッケルを８０質量部とし、導電助剤としてカーボン（第１導電性材料、東海カーボン（株）製、トーカブラック＃４３００）を１０質量部さらに加え、ＴＩＮＵＶＩＮ１２３ＤＷ（ラジカル捕捉剤）を、当該ラジカル捕捉剤を除く正極インキ全体の不揮発分１００質量部に対して０．０５部含有するように変更した以外は、実施例１と同様にして、実施例６の正極及びアルカリ二次電池を作製した。すなわち、添加したラジカル捕捉剤の含有量は、ラジカル捕捉剤を除く正極インキ全体の不揮発分１００質量部に対して０．０５質量部であり、導電助剤（カーボン）１００質量部に対するラジカル捕捉剤の量は０．５質量部である。
【００８７】
（実施例７）
実施例６における正極インキ中のバインダー樹脂の不揮発分１００質量部に対するラジカル捕捉剤の量を２質量部に変更し、カーボン１００質量部に対するラジカル捕捉剤の量を２０質量部に変更した以外は、実施例６と同様にして、実施例７の正極及びアルカリ二次電池を作製した。
【００８８】
（実施例８）
実施例６における正極インキ中のバインダー樹脂不揮発分１００質量部に対するラジカル捕捉剤の量を１質量部に変更した第１正極インキ、及びラジカル捕捉剤の量を３質量部に変更した第２正極インキを作製した。
次いで、実施例６と同様にして、基材に、第２正極インキを塗工・乾燥し、厚みが５０μｍの第２正極インキ層を形成し、上記第２正極インキ層上に、第１正極インキを塗工・乾燥し、厚みが５０μｍの第１極インキ層を形成し、全体として厚みが１００μｍの正極合材層を形成した。
すなわち、ラジカル捕捉剤の分布が、正極合材層の表層側よりも、基材側のほうが密とされるようにした以外は、実施例６と同様にして、実施例８の正極及びアルカリ二次電池を作製した。
【００８９】
（実施例９）
＜正極インキの作製＞
実施例６における正極インキ中のバインダー樹脂の不揮発分１００質量部に対するラジカル捕捉剤の量を０．５質量部に変更し、カーボン１００質量部に対するラジカル捕捉剤の量を５質量部に変更した以外は、実施例６と同様にして、正極インキを作製した。
【００９０】
＜プライマー組成物の作製＞
第２導電性材料として、平均粒径２５μｍ、アスペクト比６８の葉状グラファイト（日本黒鉛工業（株）製、ＵＰ−２０）を１００質量部に対して分散剤（ＢＡＳＦ（株）製、Ｊｏｎｃｒｙｌ  ７０Ｊ）を５部添加し乾燥後の残留固形分が３０％となるよう純水を添加し、プライマー組成物の調整を行った。その後、このプライマー組成物をビーズミルで２０パス分散処理を行った。
【００９１】
＜プライマー層の形成＞
厚み１５μｍのＮｉめっき鋼板からなる基材の両面に、プライマー組成物をアプリケータで塗工し、その後乾燥させてプライマー層を形成した。プライマー層の質量Ｍｐ１００質量部に対し、正極インキ中のラジカル捕捉剤の質量Ｍｒが１５質量部になるように、片面あたりの厚みを考慮して形成した。
【００９２】
＜正極合材層の形成＞
プライマー層に対して、上記正極インキを目付量１５０ｇ／ｍ２となるようにアプリケータで塗工し、乾燥後の厚みが１００μｍとなるように正極合材層を形成し、実施例９の正極を作製した。
【００９３】
＜アルカリ二次電池の作製＞
本実施例の正極を用いた以外は、実施例１と同様にして負極を作製し、実施例９のアルカリ二次電池を作製した。
【００９４】
（実施例１０）
実施例９におけるプライマー層の質量Ｍｐ１００質量部に対し、正極インキ中のラジカル捕捉剤の質量Ｍｒが０．０１質量部となるように変更した以外は、実施例９と同様にして、実施例１０の正極及びアルカリ二次電池を作製した。
【００９５】
（実施例１１）
実施例９におけるプライマー層の質量Ｍｐ１００質量部に対し、正極インキ中のラジカル捕捉剤の質量Ｍｒが１０質量部となるように変更した以外は、実施例９と同様にして、実施例１１の正極及びアルカリ二次電池を作製した。
【００９６】
（比較例１）
実施例１におけるラジカル捕捉剤を含有しなかった以外は、実施例１と同様にして、比較例１の正極及びアルカリ二次電池を作製した。
【００９７】
【表１】
2019160518.tif 000003
【００９８】
（評価）
上述の通り作製した実施例１〜１１及び比較例１のアルカリ二次電池について、以下の要領で「サイクル寿命」、「出力特性」を評価した。
【００９９】
＜サイクル寿命＞
作製した実施例１〜１１及び比較例１のアルカリ二次電池について、０．２ｃ，１２０％充電−０．２ｃ，１．０Ｖカット放電１０サイクルの活性化処理を行った後、１ｃで６０分間充電の後１０分間休止を挟み、１ｃで１．０Ｖまで放電し、１０分間休止を設けるプログラムを１サイクルと規定し、上記サイクルを休み無く繰り返し実行した。ここで、評価に使用する正極に含まれる活物質の重量あたりの理論電気容量の８割にあたる電気容量を１００％電気容量とした。すなわち、放電深度８０％での充放電試験を実施した。その後、放電利用率が６０％を下回るところで試験終了とし、そのサイクル回数をサイクル寿命とした。その結果を下記評価基準で評価し、表１に示す。
［評価基準］
◎：サイクル寿命が３０００回以上
○：サイクル寿命が２０００回〜３０００回
×：サイクル寿命が２０００回未満
【０１００】
＜出力特性＞
作製した実施例１〜１１及び比較例１のアルカリ二次電池について、１ｃで６０分間充電の後１０分間休止を挟み、１０ｃで１．０Ｖまで放電した際の放電利用率を出力特性とし、以下の評価基準で評価した。評価結果を表１に示す。
［評価基準］
○：放電利用率が７５％以上
×：放電利用率が７５％未満
【０１０１】
表１に示すように、所定の含有率でラジカル捕捉剤が含まれた実施例１〜１１は、ラジカル捕捉剤が含まれているため、正極における酸化を低減し、サイクル寿命、出力特性が良好である。特に、プライマー層を有する実施例９〜１１では、プライマー層を設けた影響が大きく、実施例１〜８のいずれよりもサイクル寿命、出力特性に優れた結果であった。また、同様に、出力特性についても、導電助剤の有無による出力特性の差が大きく影響する傾向があった。
ここで、各実施例の電池性能として、出力特性については、「実施例１０及び実施例１１」、「実施例９」、「実施例７」、「実施例６及び実施例８」、「実施例１〜５」の順で優れていた。また、各実施例の電池性能として、サイクル寿命については、「実施例９〜１１」、「実施例６〜８」、「実施例４及び実施例５」、「実施例１〜３」の順で優れていた。一方、比較例１では、サイクル寿命、出力特性の結果が好ましくなかった。
このように、表１に示す結果から、出力特性及びサイクル寿命が良好なアルカリ二次電池用正極及びアルカリ二次電池を提供することができる。
【符号の説明】
【０１０２】
１０  アルカリ二次電池用正極
１１  基材
１２（１２Ａ，１２Ｂ）  プライマー層
１３（１３Ａ，１３Ｂ）  正極合材層
【図１】
2019160518.tif 000004
【図２】
2019160518.tif 000005